Стекло
GLASS

Изобретение относится к технологии силикатов и касается составов стекол, которые могут быть использованы для изготовления изделий декоративно-художественного назначения, сортовой посуды.
2
2
3
2
2
2
3
2
Известно стекло, содержащее следующие компоненты, мас.%: SiO 65,0-85,0; AlO 0-10,0; TiO 0-10,0; CaO 0-20,0; NaO 0-20,0; KO 0-20,0; MgO 0-8,0; МoO 0-5,0; СеO 0-5,0 [1].
Задачей изобретения является повышение химической устойчивости стекла.
2
2
3
2
3
2
2
2
3
2
3
2
Технический результат достигается тем, что в стекле, включающем SiO, AlO, MgO, KO, МоO, СеO, компоненты находятся при следующем соотношении, мас.%: SiO 58,5-64,5; AlO 13,0-15,0; MgO 3,0-4,0; KO 6,5-7,5; МоO 6,5-7,5; СеO 6,5-7,5.
В таблице приведены составы стекла.
Стекло может быть сварено в электропечах в окислительной среде при температуре 1450-1500°C.
Источники информации
1. SU 1211233, С03С 3/087, 1986.